【手続補正書】
【提出日】平成28年5月24日(2016.5.24)
【手続補正１】
【補正対象書類名】特許請求の範囲
【補正対象項目名】全文
【補正方法】変更
【補正の内容】
【特許請求の範囲】
【請求項１】
熱可塑性溶融混合組成物であり、
ａ）ポリアミドのブレンドからなる群から選択される１５から８９．５重量パーセントのポリアミド樹脂であって；前記ポリアミドが、少なくとも２３０℃の融点を有し、下記を含むグループ（ＩＩＩ）ポリアミド
（ａａ）下記からなる群の１つ以上から選択されるモノマーから誘導された約２０から約３５モルパーセントの半芳香族繰り返し単位：
（ｉ）８から２０個の炭素原子を有する芳香族ジカルボン酸及び４から２０個の炭素原子を有する脂肪族ジアミン；及び
（ｂｂ）下記からなる群の１つ以上から選択されるモノマーから誘導された約６５から約８０モルパーセントの脂肪族繰り返し単位：
（ｉｉ）６から２０個の炭素原子を有する脂肪族ジカルボン酸及び４から２０個の炭素原子を有する前記脂肪族ジアミン；及び
（ｉｉｉ）４から２０個の炭素原子を有するラクタム及び／又はアミノカルボン酸；並びに
下記を含むグループ（ＩＶ）ポリアミド
（ｃｃ）下記からなる群の１つ以上から選択されるモノマーから誘導された約５０から約９５モルパーセントの半芳香族繰り返し単位：
（ｉ）８から２０個の炭素原子を有する芳香族ジカルボン酸及び４から２０個の炭素原子を有する脂肪族ジアミン；及び
（ｄｄ）下記からなる群の１つ以上から選択されるモノマーから誘導された約５から約５０モルパーセントの脂肪族繰り返し単位：
（ｉｉ）６から２０個の炭素原子を有する脂肪族ジカルボン酸及び４から２０個の炭素原子を有する前記脂肪族ジアミン；及び
（ｉｉｉ）４から２０個の炭素原子を有するラクタム及び／又はアミノカルボン酸であるポリアミド樹脂；
ｂ）第一級アミノ酸及び第二級アミノ酸からなる群から選択される、０．５０から約４．０重量パーセントの１種以上のアミノ酸であって、ヒドロキシル基を全く有さずわずか１つのカルボン酸を有するアミノ酸；
ｃ）少なくとも２つ以上のエポキシ基を含む０から５重量パーセントの１種以上のポリエポキシ化合物であって、計算により決定して、又はポリエポキシ化合物がオリゴマーである場合ＡＳＴＭ  Ｄ１６５２−１１法を利用する滴定により決定して、４３から４０００ｇ／当量のエポキシド当量を有し、８０００未満の数平均分子量（Ｍn）を有するポリエポキシ化合物；
ｄ）１０から６０重量パーセントの補強剤；並びに
ｅ）０から３０重量パーセントのポリマー強化剤；
を含み、
但し、成分ａ）、ｂ）、ｃ）、ｄ）、及びｅ）の重量パーセントが、熱可塑性溶融混合組成物の総重量に基づいており、前記溶融混合組成物から調製され、空気雰囲気中で２３０℃の試験温度で１０００時間の試験時間曝露され、ＩＳＯ  ５２７−２／１ＢＡに従って試験された厚さ２ｍｍのテストバーが、同一組成及び形状の曝露されていない対照のものと比べて、平均で、少なくとも４０パーセントの引張強度保持率を有する熱可塑性溶融混合組成物。
【請求項２】
熱可塑性溶融混合組成物を提供する方法であって、
Ａ）
ａ）１５から８９重量パーセントの、融点を有する半結晶性ポリアミド樹脂；
ｂ）第一級アミノ酸及び第二級アミノ酸からなる群から選択される、０．５０から約５．０重量パーセントの１種以上のアミノ酸であって、ヒドロキシル基を全く有さずわずか１つのカルボン酸を有するアミノ酸；
ｄ）１０から６０重量パーセントの補強剤；及び
ｅ）０から３０重量パーセントのポリマー強化剤；
を溶融ブレンドしてポリアミド−ポリ（アミノ酸）ブレンドを提供すること；並びに
Ｂ）前記ポリアミド−ポリ（アミノ酸）ブレンドを
ｃ）少なくとも２つ以上のエポキシ基を含む０．５から５．０重量パーセントの１種以上のポリエポキシ化合物であって、計算により決定して、又は前記ポリエポキシ化合物がオリゴマーである場合、ＡＳＴＭ  Ｄ１６５２−１１法を利用する滴定により決定して、４３から４０００ｇ／当量のエポキシド当量を有し、８０００未満の数平均分子量を有するポリエポキシ化合物；
と溶融ブレンドすることを含み、
但し、前記半結晶性ポリアミド樹脂は、半結晶性ポリアミドのブレンドからなる群から選択されるものであって；前半結晶性ポリアミドが、
少なくとも２３０℃の融点を有し、下記を含むグループ（ＩＩＩ）ポリアミド
（ａａ）下記からなる群の１つ以上から選択されるモノマーから誘導された約２０から約３５モルパーセントの半芳香族繰り返し単位：
（ｉ）８から２０個の炭素原子を有する芳香族ジカルボン酸及び４から２０個の炭素原子を有する脂肪族ジアミン；及び
（ｂｂ）下記からなる群の１つ以上から選択されるモノマーから誘導された約６５から約８０モルパーセントの脂肪族繰り返し単位：
（ｉｉ）６から２０個の炭素原子を有する脂肪族ジカルボン酸及び４から２０個の炭素原子を有する前記脂肪族ジアミン；及び
（ｉｉｉ）４から２０個の炭素原子を有するラクタム及び／又はアミノカルボン酸；
下記を含むグループ（ＩＶ）ポリアミド
（ｃｃ）下記からなる群の１つ以上から選択されるモノマーから誘導された約５０から約９５モルパーセントの半芳香族繰り返し単位：
（ｉ）８から２０個の炭素原子を有する芳香族ジカルボン酸及び４から２０個の炭素原子を有する脂肪族ジアミン；及び
（ｄｄ）下記からなる群の１つ以上から選択されるモノマーから誘導された約５から約５０モルパーセントの脂肪族繰り返し単位：
（ｉｉ）６から２０個の炭素原子を有する脂肪族ジカルボン酸及び４から２０個の炭素原子を有する前記脂肪族ジアミン；及び
（ｉｉｉ）４から２０個の炭素原子を有するラクタム及び／又はアミノカルボン酸；
である半結晶性ポリアミド樹脂であり、
但し、成分ａ）、ｂ）、ｃ）、ｄ）、及びｅ）の重量パーセントが、熱可塑性溶融混合組成物の総重量に基づいている方法。
【請求項３】
熱可塑性溶融混合組成物を提供する方法であって、
Ａ）下記を溶融ブレンドすること：
ａ）１５から９９重量パーセントの、融点を有する半結晶性ポリアミド樹脂；
ｂ）第一級アミノ酸及び第二級アミノ酸からなる群から選択される、０．５０から約５．０重量パーセントの１種以上のアミノ酸であって、ヒドロキシル基を全く有さずわずか１つのカルボン酸を有するアミノ酸；
ｃ）少なくとも２つ以上のエポキシ基を含む０．５から５．０重量パーセントの１種以上のポリエポキシ化合物であって、計算により決定して、又は前記ポリエポキシ化合物がオリゴマーである場合ＡＳＴＭ  Ｄ１６５２−１１法を利用する滴定により決定して、４３から４０００ｇ／当量のエポキシド当量を有し、８０００未満の数平均分子量（Ｍn）を有するポリエポキシ化合物；
ｄ）０から６０重量パーセントの補強剤；並びに
ｅ）０から３０重量パーセントのポリマー強化剤；
を含み、
但し、前記半結晶性ポリアミド樹脂は、半結晶性ポリアミドのブレンドからなる群から選択されるものであって；前記半結晶性ポリアミドが、少なくとも２３０℃の融点を有し、下記を含むグループ（ＩＩＩ）ポリアミド
（ａａ）下記からなる群の１つ以上から選択されるモノマーから誘導された約２０から約３５モルパーセントの半芳香族繰り返し単位：
（ｉ）８から２０個の炭素原子を有する芳香族ジカルボン酸及び４から２０個の炭素原子を有する脂肪族ジアミン；及び
（ｂｂ）下記からなる群の１つ以上から選択されるモノマーから誘導された約６５から約８０モルパーセントの脂肪族繰り返し単位：
（ｉｉ）６から２０個の炭素原子を有する脂肪族ジカルボン酸及び４から２０個の炭素原子を有する前記脂肪族ジアミン；並びに
（ｉｉｉ）４から２０個の炭素原子を有するラクタム及び／又はアミノカルボン酸；
下記を含むグループ（ＩＶ）ポリアミド
（ｃｃ）下記からなる群の１つ以上から選択されるモノマーから誘導された約５０から約９５モルパーセントの半芳香族繰り返し単位：
（ｉ）８から２０個の炭素原子を有する芳香族ジカルボン酸及び４から２０個の炭素原子を有する脂肪族ジアミン；及び
（ｄｄ）下記からなる群の１つ以上から選択されるモノマーから誘導された約５から約５０モルパーセントの脂肪族繰り返し単位：
（ｉｉ）６から２０個の炭素原子を有する脂肪族ジカルボン酸及び４から２０個の炭素原子を有する前記脂肪族ジアミン；及び
（ｉｉｉ）４から２０個の炭素原子を有するラクタム及び／又はアミノカルボン酸；
である半結晶性ポリアミド樹脂であり、
成分ｂ）アミノ酸及びｃ）ポリエポキシ化合物が、前記溶融ブレンドの間に同時に加えられる方法。
【手続補正２】
【補正対象書類名】明細書
【補正対象項目名】０１３７
【補正方法】変更
【補正の内容】
【０１３７】
【表１８】
2015524016.tif 000001
以下、本明細書に記載の種な発明について列記する。
（１）  熱可塑性溶融混合組成物であり、
ａ）ポリアミドのブレンドからなる群から選択される１５から８９．５重量パーセントのポリアミド樹脂であって；前記ポリアミドが、少なくとも２３０℃の融点を有し、下記を含むグループ（ＩＩＩ）ポリアミド
（ａａ）下記からなる群の１つ以上から選択されるモノマーから誘導された約２０から約３５モルパーセントの半芳香族繰り返し単位：
（ｉ）８から２０個の炭素原子を有する芳香族ジカルボン酸及び４から２０個の炭素原子を有する脂肪族ジアミン；及び
（ｂｂ）下記からなる群の１つ以上から選択されるモノマーから誘導された約６５から約８０モルパーセントの脂肪族繰り返し単位：
（ｉｉ）６から２０個の炭素原子を有する脂肪族ジカルボン酸及び４から２０個の炭素原子を有する前記脂肪族ジアミン；及び
（ｉｉｉ）４から２０個の炭素原子を有するラクタム及び／又はアミノカルボン酸；並びに
下記を含むグループ（ＩＶ）ポリアミド
（ｃｃ）下記からなる群の１つ以上から選択されるモノマーから誘導された約５０から約９５モルパーセントの半芳香族繰り返し単位：
（ｉ）８から２０個の炭素原子を有する芳香族ジカルボン酸及び４から２０個の炭素原子を有する脂肪族ジアミン；及び
（ｄｄ）下記からなる群の１つ以上から選択されるモノマーから誘導された約５から約５０モルパーセントの脂肪族繰り返し単位：
（ｉｉ）６から２０個の炭素原子を有する脂肪族ジカルボン酸及び４から２０個の炭素原子を有する前記脂肪族ジアミン；及び
（ｉｉｉ）４から２０個の炭素原子を有するラクタム及び／又はアミノカルボン酸であるポリアミド樹脂；
ｂ）第一級アミノ酸及び第二級アミノ酸からなる群から選択される、０．５０から約４．０重量パーセントの１種以上のアミノ酸であって、ヒドロキシル基を全く有さずわずか１つのカルボン酸を有するアミノ酸；
ｃ）少なくとも２つ以上のエポキシ基を含む０から５重量パーセントの１種以上のポリエポキシ化合物であって、計算により決定して、又はポリエポキシ化合物がオリゴマーである場合ＡＳＴＭ  Ｄ１６５２−１１法を利用する滴定により決定して、４３から４０００ｇ／当量のエポキシド当量を有し、８０００未満の数平均分子量（Ｍn）を有するポリエポキシ化合物；
ｄ）１０から６０重量パーセントの補強剤；並びに
ｅ）０から３０重量パーセントのポリマー強化剤；
を含み、
但し、成分ａ）、ｂ）、ｃ）、ｄ）、及びｅ）の重量パーセントが、熱可塑性溶融混合組成物の総重量に基づいており、前記溶融混合組成物から調製され、空気雰囲気中で２３０℃の試験温度で１０００時間の試験時間曝露され、ＩＳＯ  ５２７−２／１ＢＡに従って試験された厚さ２ｍｍのテストバーが、同一組成及び形状の曝露されていない対照のものと比べて、平均で、少なくとも４０パーセントの引張強度保持率を有する熱可塑性溶融混合組成物。
（２）  前記アミノ酸が、６−アミノヘキサン酸、リジン、１１−アミノウンデカン酸、４−アミノ安息香酸、及びこれらのアミノ酸の塩からなる群から選択される、（１）に記載の熱可塑性溶融混合組成物。
（３）  少なくとも２つ以上のエポキシ基を含む０．５から５．０重量パーセントのポリエポキシ化合物が存在する、（１）に記載の熱可塑性溶融混合組成物。
（４）  前記ポリアミド樹脂がグループ（ＩＩＩ）ポリアミドであり、ポリ（ヘキサメチレンヘキサンジアミド／ヘキサメチレンテレフタルアミド）である、（１）に記載の熱可塑性溶融混合組成物。
（５）  前記ポリアミド樹脂がグループ（ＩＶ）ポリアミドであり、ポリ（ヘキサメチレンテレフタルアミド／ヘキサメチレンヘキサンジアミド）である、（１）に記載の熱可塑性溶融混合組成物。
（６）
前記ポリエポキシ化合物が１０００未満の数平均分子量を有する、（３）に記載の熱可塑性溶融混合組成物。
（７）  前記ポリエポキシ化合物が７０から２００ｇ／当量のエポキシド当量を有する、（３）に記載の熱可塑性溶融混合組成物。
（８）  前記ポリエポキシ化合物がトリメチロールプロパントリグリシジルエーテルである、（３）に記載の熱可塑性溶融混合組成物。
（９）  ＡＳＴＭ  Ｄ３８３５に従い１０００秒-1のせん断速度で、キャピラリーレオメーター中で、前記ポリアミド樹脂の融点の１０℃から３０℃超の温度で測定された場合、保持時間２５分での溶融粘度が、保持時間５分での溶融粘度の６００％未満である、（１）に記載の熱可塑性溶融混合組成物。
（１０）  熱可塑性溶融混合組成物を提供する方法であって、
Ａ）
ａ）１５から８９重量パーセントの、融点を有する半結晶性ポリアミド樹脂；
ｂ）第一級アミノ酸及び第二級アミノ酸からなる群から選択される、０．５０から約５．０重量パーセントの１種以上のアミノ酸であって、ヒドロキシル基を全く有さずわずか１つのカルボン酸を有するアミノ酸；
ｄ）１０から６０重量パーセントの補強剤；及び
ｅ）０から３０重量パーセントのポリマー強化剤；
を溶融ブレンドしてポリアミド−ポリ（アミノ酸）ブレンドを提供すること；並びに
Ｂ）前記ポリアミド−ポリ（アミノ酸）ブレンドを
ｃ）少なくとも２つ以上のエポキシ基を含む０．５から５．０重量パーセントの１種以上のポリエポキシ化合物であって、計算により決定して、又は前記ポリエポキシ化合物がオリゴマーである場合、ＡＳＴＭ  Ｄ１６５２−１１法を利用する滴定により決定して、４３から４０００ｇ／当量のエポキシド当量を有し、８０００未満の数平均分子量を有するポリエポキシ化合物；
と溶融ブレンドすることを含み、
但し、前記半結晶性ポリアミド樹脂は、半結晶性ポリアミドのブレンドからなる群から選択されるものであって；前半結晶性ポリアミドが、
少なくとも２３０℃の融点を有し、下記を含むグループ（ＩＩＩ）ポリアミド
（ａａ）下記からなる群の１つ以上から選択されるモノマーから誘導された約２０から約３５モルパーセントの半芳香族繰り返し単位：
（ｉ）８から２０個の炭素原子を有する芳香族ジカルボン酸及び４から２０個の炭素原子を有する脂肪族ジアミン；及び
（ｂｂ）下記からなる群の１つ以上から選択されるモノマーから誘導された約６５から約８０モルパーセントの脂肪族繰り返し単位：
（ｉｉ）６から２０個の炭素原子を有する脂肪族ジカルボン酸及び４から２０個の炭素原子を有する前記脂肪族ジアミン；及び
（ｉｉｉ）４から２０個の炭素原子を有するラクタム及び／又はアミノカルボン酸；
下記を含むグループ（ＩＶ）ポリアミド
（ｃｃ）下記からなる群の１つ以上から選択されるモノマーから誘導された約５０から約９５モルパーセントの半芳香族繰り返し単位：
（ｉ）８から２０個の炭素原子を有する芳香族ジカルボン酸及び４から２０個の炭素原子を有する脂肪族ジアミン；及び
（ｄｄ）下記からなる群の１つ以上から選択されるモノマーから誘導された約５から約５０モルパーセントの脂肪族繰り返し単位：
（ｉｉ）６から２０個の炭素原子を有する脂肪族ジカルボン酸及び４から２０個の炭素原子を有する前記脂肪族ジアミン；及び
（ｉｉｉ）４から２０個の炭素原子を有するラクタム及び／又はアミノカルボン酸；
である半結晶性ポリアミド樹脂であり、
但し、成分ａ）、ｂ）、ｃ）、ｄ）、及びｅ）の重量パーセントが、熱可塑性溶融混合組成物の総重量に基づいている方法。
（１１）  前記熱可塑性溶融混合組成物が、ＡＳＴＭ  Ｄ３８３５に従い１０００秒-1のせん断速度で、キャピラリーレオメーター中で、ポリアミド樹脂の融点の１０℃から３０℃超の温度で測定された場合、保持時間５分での溶融粘度の６００％未満である保持時間２５分での溶融粘度を有する、（１０）に記載の方法。
（１２）  成分ｄ）及びｅ）の１つ以上が、工程Ｂ）において前記ポリアミド−多価酸ブレンドと溶融ブレンドされる、（１０）に記載の方法。
（１３）  前記ポリアミド−ポリ（アミノ酸）ブレンドを成分ｂ）と溶融ブレンドすることが、前記１種以上のポリエポキシ化合物をポンプにより前記ポリアミド−ポリ（アミノ酸）ブレンドに計量して供給することにより提供される、（１０）に記載の方法。
（１４）  熱可塑性溶融混合組成物を提供する方法であって、
Ａ）下記を溶融ブレンドすること：
ａ）１５から９９重量パーセントの、融点を有する半結晶性ポリアミド樹脂；
ｂ）第一級アミノ酸及び第二級アミノ酸からなる群から選択される、０．５０から約５．０重量パーセントの１種以上のアミノ酸であって、ヒドロキシル基を全く有さずわずか１つのカルボン酸を有するアミノ酸；
ｃ）少なくとも２つ以上のエポキシ基を含む０．５から５．０重量パーセントの１種以上のポリエポキシ化合物であって、計算により決定して、又は前記ポリエポキシ化合物がオリゴマーである場合ＡＳＴＭ  Ｄ１６５２−１１法を利用する滴定により決定して、４３から４０００ｇ／当量のエポキシド当量を有し、８０００未満の数平均分子量（Ｍn）を有するポリエポキシ化合物；
ｄ）０から６０重量パーセントの補強剤；並びに
ｅ）０から３０重量パーセントのポリマー強化剤；
を含み、
但し、前記半結晶性ポリアミド樹脂は、半結晶性ポリアミドのブレンドからなる群から選択されるものであって；前記半結晶性ポリアミドが、少なくとも２３０℃の融点を有し、下記を含むグループ（ＩＩＩ）ポリアミド
（ａａ）下記からなる群の１つ以上から選択されるモノマーから誘導された約２０から約３５モルパーセントの半芳香族繰り返し単位：
（ｉ）８から２０個の炭素原子を有する芳香族ジカルボン酸及び４から２０個の炭素原子を有する脂肪族ジアミン；及び
（ｂｂ）下記からなる群の１つ以上から選択されるモノマーから誘導された約６５から約８０モルパーセントの脂肪族繰り返し単位：
（ｉｉ）６から２０個の炭素原子を有する脂肪族ジカルボン酸及び４から２０個の炭素原子を有する前記脂肪族ジアミン；並びに
（ｉｉｉ）４から２０個の炭素原子を有するラクタム及び／又はアミノカルボン酸；
下記を含むグループ（ＩＶ）ポリアミド
（ｃｃ）下記からなる群の１つ以上から選択されるモノマーから誘導された約５０から約９５モルパーセントの半芳香族繰り返し単位：
（ｉ）８から２０個の炭素原子を有する芳香族ジカルボン酸及び４から２０個の炭素原子を有する脂肪族ジアミン；及び
（ｄｄ）下記からなる群の１つ以上から選択されるモノマーから誘導された約５から約５０モルパーセントの脂肪族繰り返し単位：
（ｉｉ）６から２０個の炭素原子を有する脂肪族ジカルボン酸及び４から２０個の炭素原子を有する前記脂肪族ジアミン；及び
（ｉｉｉ）４から２０個の炭素原子を有するラクタム及び／又はアミノカルボン酸；
である半結晶性ポリアミド樹脂であり、
成分ｂ）アミノ酸及びｃ）ポリエポキシ化合物が、前記溶融ブレンドの間に同時に加えられる方法。
（１５）  前記熱可塑性溶融混合組成物が、ＡＳＴＭ  Ｄ３８３５に従い１０００秒-1のせん断速度で、キャピラリーレオメーター中で、ポリアミド樹脂の融点の１０℃から３０℃超の温度で測定された場合、保持時間５分での溶融粘度の６００％未満である保持時間２５分での溶融粘度を有する、（１４）に記載の方法。